СПОСОБЫ РЕГУЛИРОВАНИЯ СВОЙСТВ ПОЛИМЕРА

1. Способ получения полиолефина, включающий
введение реакционной смеси в контакт с катализатором на основе восстановленного оксида хрома в газофазном реакторе для получения полиолефина, где реакционная смесь содержит мономер и сомономер; и
изменение температуры реакции в газофазном реакторе на приблизительно 1°С и более, в результате чего газовое молярное соотношение между сомономером и мономером изменяется приблизительно на 2% или более, и уровень содержания сомономера в полиолефине при по существу постоянной плотности изменяется приблизительно на 2% или более.
2. Способ по п.1, где катализатор на основе восстановленного оксида хрома восстановлен с использованием алкилалюминийалкоксида.
3. Способ по п.2, где алкилалюминийалкоксид включает диэтилалюминийэтоксид.
4. Способ по любому предшествующему пункту, где мономер включает этилен.
5. Способ по любому предшествующему пункту, где сомономер включает альфа-олефин, содержащий от 3 атомов углерода до 20 атомов углерода.
6. Способ по любому предшествующему пункту, где температура реакции в газофазном реакторе изменяется приблизительно на 2°С или более.
7. Способ по любому предшествующему пункту, где температура реакции в газофазном реакторе изменяется приблизительно на 5°С или более.
8. Способ по любому предшествующему пункту, где уровень содержания сомономера в полиолефине при по существу постоянной плотности изменяется приблизительно на 5% или более.
9. Способ по любому предшествующему пункту, где уровень содержания сомономера в полиолефине при по существу постоянной плотности изменяется приблизительно на 25% или более.
10. Способ по любому предшествующему пункту, где изменение температуры реакции включает увеличение температуры реакции для уменьшения уровня содержания сомономера в полиолефине.
11. Способ по любому из пп.1-9, где изменение температуры реакции включает уменьшение температуры реакции для увеличения уровня содержания сомономера в полиолефине.
2
12. Способ по любому предшествующему пункту, где полиолефин характеризуется (i) модифицированной ударной прочностью по Шарпи, составляющей приблизительно 20 кДж/м или более, и (ii) эквивалентной стойкостью к растрескиванию под действием напряжения, составляющей приблизительно 50 часов или более, согласно определению при использовании постоянного напряжения для нити с надрезом.
2
13. Способ по любому предшествующему пункту, где полиолефин характеризуется (i) модифицированной ударной прочностью по Шарпи, составляющей приблизительно 22 кДж/м или более, и (ii) эквивалентной стойкостью к растрескиванию под действием напряжения, составляющей приблизительно 30 часов или более, согласно определению при использовании постоянного напряжения для нити с надрезом.
14. Способ по любому предшествующему пункту, где полиолефин характеризуется индексом текучести расплава в диапазоне от приблизительно 0,1 г/10 мин до приблизительно 1000 г/10 мин.
2
15. Способ по любому предшествующему пункту, где постоянное напряжение для нити с надрезом при 900 фунт/дюйм (6210 кПа) для полиолефина описывается следующей формулой:
2
2
ПННН при 900 фунт/дюйм (6210 кПа) фактического давления, час = 24503,5 - 21,05 × (индекс текучести полиолефина) - 25415 × (плотность полиолефина) - 6,539 × (модифицированная ударная прочность по Шарпи для полиолефина при -20°С, кДж/м)
16. Способ получения полиолефина, включающий
2
введение реакционной смеси в контакт с катализатором на основе восстановленного оксида хрома в газофазном реакторе для получения полиолефина, где реакционная смесь содержит этилен и сомономер, и где полиолефин характеризуется (i) модифицированной ударной прочностью по Шарпи, составляющей приблизительно 20 кДж/м или более, и (ii) эквивалентной стойкостью к растрескиванию под действием напряжения, составляющей приблизительно 50 часов или более, согласно определению при использовании постоянного напряжения для нити с надрезом.
2
2
17. Способ по п.16, где модифицированная ударная прочность по Шарпи для полиолефина находится в диапазоне от приблизительно 22 кДж/м до приблизительно 24 кДж/м.
18. Способ по п.16 или 17, где эквивалентная стойкость к растрескиванию под действием напряжения для полиолефина составляет приблизительно 60 часов или более.
19. Способ по пп.16-18, где катализатор на основе восстановленного оксида хрома восстановлен с использованием алкилалюминийалкоксида.
20. Способ по п.19, где алкилалюминийалкоксид включает диэтилалюминийэтоксид.
21. Способ по любому из пп.16-20, где мономер включает этилен.
22. Способ по любому из пп.16-21, где сомономер включает альфа-олефин, содержащий от 3 атомов углерода до 20 атомов углерода.
23. Способ по любому из пп.16-22, где температуру реакции в газофазном реакторе увеличивают для уменьшения уровня содержания сомономера в полиолефине.
24. Способ по любому из пп.16-23, где температуру реакции в газофазном реакторе уменьшают для увеличения уровня содержания сомономера в полиолефине.
25. Способ по п.23 или 24, где изменение температуры реакции по существу не изменяет плотность полиолефина.
26. Способ по любому из пп.16-25, где полиолефин характеризуется индексом текучести расплава в диапазоне от приблизительно 0,1 г/10 мин до приблизительно 1000 г/10 мин.
27. Композиция, содержащая
2
полиолефин, полученный при использовании катализатора на основе восстановленного оксида хрома, где полиолефин, полученный с использованием катализатора на основе восстановленного оксида хрома, характеризуется (i) модифицированной ударной прочностью по Шарпи, составляющей приблизительно 22 кДж/м или более, и (ii) эквивалентной стойкостью к растрескиванию под действием напряжения, составляющей приблизительно 30 часов или более, согласно определению при использовании постоянного напряжения для нити с надрезом.
2
2
28. Композиция по п.30, где модифицированная ударная прочность по Шарпи для полиолефина, полученного при использовании хромового катализатора, находится в диапазоне от приблизительно 22 кДж/м до приблизительно 24 кДж/м.
29. Композиция по п.30 или 31, где эквивалентная стойкость к растрескиванию под действием напряжения для полиолефина, полученного при использовании хромового катализатора, составляет приблизительно 60 часов или более.
30. Композиция, содержащая
2
полиолефин, полученный с использованием хромового катализатора, где полиолефин, полученный с использованием хромового катализатора, характеризуется (i) модифицированной ударной прочностью по Шарпи, составляющей приблизительно 20 кДж/м или более, и (ii) эквивалентной стойкостью к растрескиванию под действием напряжения, составляющей приблизительно 50 часов или более, согласно определению при использовании постоянного напряжения для нити с надрезом.
2
31. Композиция по п.30, где модифицированная ударная прочность по Шарпи для полиолефина, полученного использованием хромового катализатора, составляет приблизительно 25 кДж/м или более.
32. Композиция по п.30 или 31, где эквивалентная стойкость к растрескиванию под действием напряжения для полиолефина, полученного с использованием хромового катализатора, составляет приблизительно 60 часов или более.